(57)【特許請求の範囲】
【請求項１】
エチレンー酢酸ビニル系共重合体（Ａ）および架橋剤（Ｂ）を含む太陽電池用封止材であって、該エチレンー酢酸ビニル系共重合体（Ａ）が、酢酸ビニル単位の含有量が１０〜３５重量％であるエチレンー酢酸ビニル系共重合体（Ａ１）と、酢酸ビニル単位の含有量が４０〜７５重量％であるエチレンー酢酸ビニル系共重合体（Ａ２）からなり、Ａ１／Ａ２＝９９／１〜６０／４０（重量比）であることを特徴とする太陽電池用封止材。
【請求項２】
さらに架橋助剤（Ｃ）を含むことを特徴とする請求項１記載の太陽電池用封止材。
【請求項３】
請求項１〜２のいずれか記載の封止材を用いた太陽電池用封止膜。
【請求項４】
ゲル化分率が６０％以上であることを特徴とする請求項３記載の太陽電池用封止膜。
【請求項５】
請求項３記載の太陽電池用封止膜を７０〜１７０℃で熱架橋して封止することを特徴とする封止方法。
【請求項６】
請求項１〜２のいずれか記載の封止材を用いた太陽電池。
【発明の詳細な説明】
【技術分野】
【０００１】
本発明は、太陽電池に用いられる封止材に関するものであって、さらに詳しくは封止後の架橋によるゲル化分率を高くすることが可能で、耐久性に優れた封止材に関するものである。
【背景技術】
【０００２】
近年、環境問題に絡み、太陽光がクリーンなエネルギー源として広く注目され、太陽電池の開発が盛んに行われている。
太陽電池は、通常、基板、封止膜、光電変換素子、封止膜、保護層をこの順で積層し、減圧で脱気して光電変換素子を封止した後、加熱加圧して封止膜を架橋硬化させて接着一体化することにより製造される。
【０００３】
太陽電池においては、機械的な耐久性の確保の面、さらに湿気ないし水の透過による内部の導線や電極の発錆を防止する面から、上記封止膜により、高度な密着性及び接着強度で各部材が接着一体化されていることが極めて重要な要件となる。
【０００４】
かかる封止膜は、封止材をシート化したもので、封止後に架橋させることによって耐久性を付与している。
【０００５】
従来、封止材としては、酢酸ビニル単位の含有率が１５〜３０重量％のエチレンー酢酸ビニル共重合体（ＥＶＡ）が用いられている。（例えば、特許文献１）。
【先行技術文献】
【特許文献】
【０００６】
【特許文献１】特開平６−１７７４１２号
【発明の概要】
【発明が解決しようとする課題】
【０００７】
しかしながら、特許文献1に代表されるＥＶＡを封止材として用いた封止膜では、耐久性の点で改善する余地があることが判明した。
封止膜の耐久性を向上させる為には、封止後の架橋によるゲル化分率を高くすることが必要である。
すなわち、本発明は、封止後の架橋によるゲル化分率を高くすることができる太陽電池用封止材を提供することを目的とするものである。
【課題を解決するための手段】
【０００８】
本発明は上記実情に鑑み鋭意検討した結果、太陽電池用封止材として、酢酸ビニル単位の含有量が、１０〜３５重量％であるエチレンー酢酸ビニル系共重合体（Ａ１）と、４０〜７５重量％であるエチレンー酢酸ビニル系共重合体（Ａ２）を併用し、Ａ１／Ａ２＝９９／１〜６０／４０（重量比）とすることで、封止後の架橋によるゲル化分率の高い太陽電池用封止材が得られることを見出し、本発明を完成した。
すなわち、封止材に従来使用されている酢酸ビニル単位の含有量のエチレンー酢酸ビニル系共重合体に対し、これよりも酢酸ビニル単位の含有量の高いエチレンー酢酸ビニル系共重合体を配合したことを最大の特徴としたものである。
【発明の効果】
【０００９】
本発明の太陽電池用封止材は、封止後の架橋によってゲル化分率が高い架橋構造を得ることができる。
【発明を実施するための形態】
【００１０】
以下、本発明の構成につき詳細に説明するが、これらは望ましい実施態様の一例を示すものであり、これらの内容に特定されるものではない。
【００１１】
＜エチレンー酢酸ビニル系共重合体（Ａ）＞
本発明は、エチレンー酢酸ビニル系共重合体（Ａ）として、酢酸ビニル単位の含有量が比較的少ないエチレンー酢酸ビニル系共重合体（Ａ１）と酢酸ビニル単位の含有量が比較的多いエチレンー酢酸ビニル系共重合体（Ａ２）を併用するものである。
【００１２】
＜エチレンー酢酸ビニル系共重合体（Ａ１）＞
エチレンー酢酸ビニル系共重合体（Ａ１）における酢酸ビニル単位の含有量は、通常１０〜３５重量％、好ましくは１５〜３０重量％、さらに好ましくは２０〜３０重量％である。酢酸ビニル単位の含有量が少なすぎると、製膜時の架橋性や加工性が低下する傾向になる。一方で、酢酸ビニル単位の含有量が多すぎると、分解・劣化しやすい傾向になる。
【００１３】
エチレンー酢酸ビニル系共重合体（Ａ１）におけるメルトインデックス（ＭＩ）は、１９０℃，２１６０ｇ荷重の条件で、通常０．１〜２００ｇ／１０ｍｉｎ、好ましくは１〜１００ｇ／１０ｍｉｎ、さらに好ましくは２〜５０ｇ／１０ｍｉｎである。メルトインデックス（ＭＩ）が小さすぎると、加工性が低下する傾向になる。一方で、メルトインデックス（ＭＩ）が高すぎると、封止材としての強度が低下する傾向がある。
【００１４】
上記エチレンー酢酸ビニル系共重合体（Ａ１）は、本発明の趣旨を疎外しない範囲で、不飽和カルボン酸またはその無水物を付加反応やグラフト反応等により化学的に結合させて得られるカルボキシル基を含有する変性体であってもよく、かかる不飽和カルボン酸又はその無水物としては、例えばアクリル酸、メタクリル酸、エタクリル酸、クロトン酸などのエチレン性不飽和モノカルボン酸や、フマール酸、イタコン酸、シトラコン酸、マレイン酸、マレイン酸モノメチル、マレイン酸モノエチル、無水マレイン酸などのエチレン性不飽和ジカルボン酸やその無水物、ハーフエステル等が挙げられ、中でも、無水マレイン酸が好適に用いられる。
【００１５】
本発明においては、更に本発明の趣旨を疎外しない範囲で、第二成分として、不飽和カルボン酸またはその無水物をオレフィン系重合体に付加反応やグラフト反応等により化学的に結合させて得られるカルボキシル基を含有する変性オレフィン系重合体を配合することも好ましく、かかる不飽和カルボン酸又はその無水物としては、マレイン酸、無水マレイン酸、フマル酸、アクリル酸、メタクリル酸、クロトン酸、イタコン酸、シトラコン酸、ヘキサヒドロ無水フタル酸等が挙げられ、中でも、無水マレイン酸が好適に用いられる。具体的には、無水マレイン酸変性ポリエチレン、無水マレイン酸変性ポリプロピレン、無水マレイン酸変性エチレン−プロピレン共重合体、無水マレイン酸 変性エチレン−アクリル酸メチル共重合体、無水マレイン酸変性エチレン−アクリル酸エチル共重合体、無水マレイン酸変性エチレン−酢酸ビニル共重合体等から選ばれた１種または２種以上の混合物が好適なものとして挙げられる。
【００１６】
＜エチレンー酢酸ビニル系共重合体（Ａ２）＞
エチレンー酢酸ビニル系共重合体（Ａ２）における酢酸ビニル単位の含有量は、通常４０〜７５重量％、好ましくは４５〜７０重量％、さらに好ましくは５０〜６５重量％である。酢酸ビニル単位の含有量が少なすぎると、製膜時の架橋性や加工性が低下する傾向になる。一方で、酢酸ビニル単位の含有量が多すぎると、分解・劣化しやすい傾向になる。
【００１７】
エチレンー酢酸ビニル系共重合体（Ａ２）におけるメルトインデックス（ＭＩ）は、１５０℃，２１６０ｇ荷重の条件で、通常１〜２００ｇ／１０ｍｉｎ、好ましくは２〜１５０ｇ／１０ｍｉｎ、さらに好ましくは５〜１００ｇ／１０ｍｉｎである。メルトインデックス（ＭＩ）が小さすぎると、加工性が低下する傾向になる。一方で、メルトインデックス（ＭＩ）が高すぎると、封止材としての強度が低下する傾向がある。
【００１８】
上記エチレンー酢酸ビニル系共重合体（Ａ２）は、本発明の趣旨を疎外しない範囲で、不飽和カルボン酸またはその無水物を付加反応やグラフト反応等により化学的に結合させて得られるカルボキシル基を含有する変性体であってもよく、かかる不飽和カルボン酸又はその無水物としては、例えばアクリル酸、メタクリル酸、エタクリル酸、クロトン酸などのエチレン性不飽和モノカルボン酸や、フマール酸、イタコン酸、シトラコン酸、マレイン酸、マレイン酸モノメチル、マレイン酸モノエチル、無水マレイン酸などのエチレン性不飽和ジカルボン酸やその無水物、ハーフエステル等が挙げられ、中でも、無水マレイン酸が好適に用いられる。
【００１９】
本発明においては、更に本発明の趣旨を疎外しない範囲で、第二成分として、不飽和カルボン酸またはその無水物をオレフィン系重合体に付加反応やグラフト反応等により化学的に結合させて得られるカルボキシル基を含有する変性オレフィン系重合体を配合することも好ましく、かかる不飽和カルボン酸又はその無水物としては、マレイン酸、無水マレイン酸、フマル酸、アクリル酸、メタクリル酸、クロトン酸、イタコン酸、シトラコン酸、ヘキサヒドロ無水フタル酸等が挙げられ、中でも、無水マレイン酸が好適に用いられる。具体的には、無水マレイン酸変性ポリエチレン、無水マレイン酸変性ポリプロピレン、無水マレイン酸変性エチレン−プロピレン共重合体、無水マレイン酸 変性エチレン−アクリル酸メチル共重合体、無水マレイン酸変性エチレン−アクリル酸エチル共重合体、無水マレイン酸変性エチレン−酢酸ビニル共重合体等から選ばれた１種または２種以上の混合物が好適なものとして挙げられる。
【００２０】
エチレンー酢酸ビニル系共重合体（Ａ1）とエチレンー酢酸ビニル系共重合体（Ａ２）の重量比（Ａ１／Ａ２）は、通常９９／１〜６０／４０、好ましくは９５／５〜６５／３５、さらに好ましくは９０／１０〜７０／３０である。Ａ２の比率が低すぎると、ゲル化分率を高める効果が得られない傾向がある。一方で、Ａ２の比率が高すぎると、分解・劣化が起こりやすくなり、封止時の加工性が低下する傾向がある。
【００２１】
＜架橋剤（Ｂ）＞
本発明の封止材に用いられる架橋剤としては、有機過酸化物、光重合開始剤などが挙げられ、なかでも有機過酸化物を用いることが好ましい。架橋剤により、エチレンー酢酸ビニル系共重合体の架橋硬化膜を得ることができ、太陽電池の封止性を高めることができる。
【００２２】
前記有機過酸化物としては、１００℃以上の温度で分解してラジカルを発生するものであれば使用することができる。特に、半減期１０時間の分解温度が７０℃以上のものが好ましい。例えば、脂肪族系有機過酸化物として、２，５−ジメチルヘキサン−２，５−ジハイドロパーオキサイド、２，５−ジメチル−２，５−ジ（ｔ−ブチルパーオキシ）ヘキサン−３、ジ−ｔ−ブチルパーオキサイド、２，５−ジメチル−２，５−ジ（ｔ−ブチルパーオキシ）ヘキサン、ｎ−ブチル−４，４−ビス（ｔ−ブチルパーオキシ）ブタン、２，２−ビス（ｔ−ブチルパーオキシ）ブタン、１，１−ビス（ｔ−ブチルパーオキシ）シクロヘキサン、１，１−ビス（ｔ−ブシルパーオキシ）３，３，５−トリメチルシクロヘキサン、芳香族系有機過酸化物として、α，α′−ビス（ｔ−ブチルパーオキシイソプロピル）ベンゼン、ｔ−ジクミルパーオキサイド、ジクミルパーオキサイド、ｔ−ブチルパーオキシベンゾエート、ベンゾイルパーオキサイド等を用いることができる。
【００２３】
中でも有機過酸化物として、脂肪族系有機過酸化物が好ましく、特に2,5−ジメチルー2,5−ジ（ターシャリブチルパーオキシ）ヘキサンが好適に用いられる。
【００２４】
前記封止材において、架橋剤の含有量は、エチレンー酢酸ビニル系共重合体（Ａ１）とエチレンー酢酸ビニル系共重合体（Ａ２）を併用したエチレンー酢酸ビニル系共重合体（Ａ）１００重量部に対して、通常０．１〜１０重量部、好ましくは０．５〜５重量部、さらに好ましくは１〜３重量部である。架橋剤の含有量が少なすぎると、架橋速度が低下する傾向がある。一方で、架橋剤の含有量が多すぎると、透明性、機械物性が低下する傾向がある。
【００２５】
光重合開始剤としては、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１などのアセトフェノン系、ベンジルジメチルケタ−ルなどのベンゾイン系、ベンゾフェノン、４−フェニルベンゾフェノン、ヒドロキシベンゾフェノンなどのベンゾフェノン系、イソプロピルチオキサントン、２−４−ジエチルチオキサントンなどのチオキサントン系、その他特殊なものとしては、メチルフェニルグリオキシレ−トなどが使用できる。
【００２６】
前記光重合開始剤として、２−ヒドロキシ−２−メチル−１−フェニルプロパン−１−オン、１−ヒドロキシシクロヘキシルフェニルケトン、２−メチル−１−（４−（メチルチオ）フェニル）−２−モルホリノプロパン−１、ベンゾフェノン等が好適に用いられる。  
【００２７】
前記封止材において、光重合開始剤からなる架橋剤の含有量は、エチレンー酢酸ビニル系共重合体（Ａ１）とエチレンー酢酸ビニル系共重合体（Ａ２）を併用したエチレンー酢酸ビニル系共重合体（Ａ）１００重量部に対して、０．５〜５．０質量部であることが好ましい。
【００２８】
＜封止材＞
本発明の封止材は、エチレンー酢酸ビニル系共重合体（Ａ1）、エチレンー酢酸ビニル系共重合体（Ａ２）および架橋剤（Ｂ）を混合したものである。
かかる混合方法は特に限定されず、公知の方法で混合することができる。混合方法として、ドライブレンド、溶融混合などが挙げられるが、均一混合の観点から溶融混合が好ましい。かかる溶融混合には公知の手法を用いることが可能である。なかでも、押出機を用いることが加工性、経済性の点で好ましい。押出機の種類は特に限定されず、単軸押出機、二軸押出機、多軸押出機等の一般的押出機が採用可能である。
溶融混合する際の押出機のバレル温度は通常７０〜１２０℃、好ましくは８０〜１１０℃、特に好ましくは９０〜１００℃である。なお本発明において、押出機のバレル温度とは、押出機のバレルの表面温度を意味する。押出機のバレルが複数のセクションを有しており、個々のセクションが異なる温度に設定されている場合は、そのうちの最高温度をバレル温度とする。
【００２９】
本発明の封止材は、さらに必要に応じて架橋助剤（Ｃ）、シランカップリング剤、紫外線吸収剤、酸化防止剤等の添加剤を混合したものである。かかる添加剤の混合手法は、特に限定されず、上記エチレンー酢酸ビニル系共重合体（Ａ1）、エチレンー酢酸ビニル系共重合体（Ａ２）および架橋剤（Ｂ）の溶融混合時に同時に添加することが可能である。
【００３０】
本発明の封止材は、さらに架橋助剤（Ｃ）を含んでいるのが好ましい。前記架橋助剤は、エチレンー酢酸ビニル系共重合体のゲル化分率を向上させ、封止材の接着性及び耐久性を向上させることができる。
【００３１】
前記架橋助剤としては、トリアリルイソシアヌレート、トリアリルシアレート、ジアリルフタレート、ジアリルフマレート、ジアリルマレエート等が好適に用いられる。
【００３２】
前記封止材において、架橋助剤の含有量は、エチレンー酢酸ビニル系共重合体（Ａ１）とエチレンー酢酸ビニル系共重合体（Ａ２）を併用したエチレンー酢酸ビニル系共重合体（Ａ）１００重量部に対して、通常０．１〜１０重量部、好ましくは０．５〜５重量部、さらに好ましくは１〜３重量部である。架橋助剤の含有量が少なすぎると、架橋速度が低下する傾向がある。一方で、架橋助剤の含有量が多すぎると、透明性、機械物性が低下する傾向がある。
【００３３】
架橋剤（Ｂ）と架橋助剤（Ｃ）の重量比は、通常０．１〜１０、好ましくは０．２〜５、さらに好ましくは０．３〜３である。
【００３４】
さらに、本発明の封止材は、封止膜の種々の物性を改善する目的で、シランカップリング剤、紫外線吸収剤、及び／又は酸化防止剤を含んでいてもよい。
【００３５】
本発明の封止材が前記シランカップリング剤を配合することにより、接着力を向上させることができる。前記シランカップリング剤としては、例えば、γ−クロロプロピルメトキシシラン、ビニルトリクロロシラン、ビニルトリエトキシシラン、ビニル−トリス（β−メトキシエトキシ）シラン、γ−メタクリロキシプロピルトリメトキシシラン、β−（３，４−エトキシシクロヘキシル）エチルトリメトキシシラン、γ−グリシドキシプロピルトリメトキシシラン、ビニルトリアセトキシシラン、γ−メルカプトプロピルトリメトキシシラン、γ−アミノプロピルトリエトキシシラン、Ｎ−β−（アミノエチル）−γ−アミノプロピルトリメトキシシラン等を挙げることができる。
【００３６】
本発明の封止材が前記紫外線吸収剤を配合することにより、照射された光などの影響によってエチレンー酢酸ビニル系共重合体が劣化し、黄変するのを抑制することができる。前記紫外線吸収剤としては、例えば、２−ヒドロキシ−４−ｎ−オクトキシベンゾフェノン、２−ヒドロキシ−４−ｎ−５−スルホベンゾフェノン、２−ヒドロキシ−４−メトキシベンゾフェノン、２，２′−ジヒドロキシ−４，４′−ジメトキシベンゾフェノン、２−ヒドロキシ−４−ｎ−ドデシロキシベンゾフェノン、２，４−ジヒドロキシベンゾフェノン、２，２′−ジヒドロキシ−４−メトキシベンゾフェノン等が挙げられる。
【００３７】
本発明の封止材が前記酸化防止剤を配合することにより、光安定性、熱安定性を一層向上させることができる。前記酸化防止剤としては、例えば、フェノール系、イオウ系、リン系、アミン系、ヒンダードフェノール系、ヒンダードアミン系、ヒドラジン系等が挙げられる。
【００３８】
前記シランカップリング剤、紫外線吸収剤、及び／又は酸化防止剤その他添加剤の含有量は、エチレンー酢酸ビニル系共重合体（Ａ１）とエチレンー酢酸ビニル系共重合体（Ａ２）を併用したエチレンー酢酸ビニル系共重合体（Ａ）１００重量部に対して、５重量部以下が好ましい。
【００３９】
＜封止膜＞
本発明の封止膜は、エチレンー酢酸ビニル系共重合体（Ａ1）とエチレンー酢酸ビニル系共重合体（Ａ２）の樹脂成分に、架橋剤（Ｂ）、必要に応じて添加される架橋助剤（Ｃ）、シランカップリング剤、紫外線吸収剤、酸化防止剤等の添加剤を予めドライブレンドして直線状スリットを有するＴ−ダイ押出機のホッパーから供給し、加工温度：４０〜１３０℃、圧力：０．１〜５ＭＰａにてシート状に押出成形することにより、作製する事ができる。
また、本発明の封止膜は、エチレンー酢酸ビニル系共重合体（Ａ1）、エチレンー酢酸ビニル系共重合体（Ａ２）、架橋剤（Ｂ）、必要に応じて添加される架橋助剤（Ｃ）、シランカップリング剤、紫外線吸収剤、酸化防止剤等の添加剤を溶融混合したペレットを測り取り、圧縮成形機のプレス板上に置き、８０〜１１０℃、０．１〜１０ＭＰaで１〜１０分間プレスすることにより、作製する事ができる。
【００４０】
本発明の封止膜の膜厚は特に限定されないが、０．１〜１ｍｍ程度が好ましい。
【００４１】
＜太陽電池＞ 
本発明の封止膜を用いた太陽電池の構造は、特に制限されないが、基板と保護層との間に、前記太陽電池用封止膜を介在させた積層体を、加熱加圧することにより、架橋一体化させることにより光電変換素子を封止させた構造などが挙げられる。
【００４２】
前記加熱加圧するには、例えば、前記積層体を、真空ラミネータで、温度７０〜１７０℃、脱気時間１〜１５分、プレス圧力０．１〜１気圧、プレス時間８〜４５分で加熱圧着すればよい。かかる加熱加圧時に、エチレンー酢酸ビニル系共重合体を架橋させることにより、封止膜を介して、基板及び保護層を一体化させて、光電変換素子を封止することができる。
【００４３】
本発明における基板としては、代表的にはガラスが挙げられるが、光を透過することができるものであれば使用でき、例えば、透明アクリル樹脂、ポリカーボネート樹脂等を用いることができる。
【００４４】
本発明における保護層としては、アルミ、ステンレス、スズ等、外部からの水蒸気の透過を防止する金属であれば特に限定されないが、経済面及び重量面からアルミが好ましい。
【００４５】
本発明における光電変換素子としては、シリコン素子に限らず、光エネルギーを電気に変換できるものであれば使用可能である。
【００４６】
なお、本発明の太陽電池は、上述した通り、封止材に特徴を有する。従って、前記封止材以外の部材については、従来公知の太陽電池と同様の構成を有していればよく、特に制限されない。
【実施例】
【００４７】
以下に、本発明を、実施例を挙げて説明するが、本発明はその要旨を超えない限り、実施例の記載に限定されるものではない。
尚、例中、「部」、「％」とあるのは、断りのない限り重量基準を意味する。
【００４８】
実施例１
＜封止材の作製＞
ＥＶＡ樹脂（Ａ）としてエチレン−酢酸ビニル共重合体（Ａ１）[エチレン含有量２８モル％、ＭＦＲ１８ｇ／１０分（１９０℃、２１６０ｇ）]とエチレン−酢酸ビニル共重合体（Ａ２）[エチレン含有量５５モル％、ＭＦＲ４３ｇ／１０分（１５０℃、２１６０ｇ）]を、さらに架橋剤として2,5−ジメチルー2,5−ジ（ターシャリブチルパーオキシ）ヘキサンを、架橋助剤としてイソシアヌル酸トリアリルを以下の比率でドライブレンドした。このドライブレンドした原料を二軸押出機（１５ｍｍφ、Ｌ／Ｄ６０、テクノベル社製ＫＺＷ１５−６０ＭＧ）に供給し、下記条件にて溶融混合を行った。
〔（Ａ１）／（Ａ２）溶融混合条件〕（Ａ１：Ａ２＝９０／１０）
（Ａ１）／  （Ａ２）／架橋剤／架橋助剤  ＝  ９０／１０／１．０／０．５
供給量               ：２．０ｋｇ／ｈｒ
スクリュー構成    ：フルフライト
スクリュー回転数  ：２００ ｒ ｐ ｍ
ダイス            ：ストランドダイ（径３ｍｍΦ：３穴）
ベント            ：全て閉
温度設定          ：Ｃ １   ８０ ℃           Ｃ ６   １００ ℃
Ｃ ２   ９０ ℃           Ｃ ７   １００ ℃
Ｃ ３   １００ ℃         Ｃ ８   １００ ℃
Ｃ ４   １００ ℃         Ｄ      １００℃
Ｃ ５   １００ ℃ 
押出機出口に設けたストランドダイから溶融混合物をストランド状に押出し、ペレタイザーを用いてカッティングしてＥＶＡ樹脂組成物ペレット（直径３ｍｍ 、長さ５ｍｍの円筒状） を得た。
【００４９】
＜封止膜の作製＞
上記で得られたペレットを１２ｇはかり取り、圧縮成形機（ＮＦＳ−３７、（株）神藤金属工業所製）のプレス板の上に置いた。１００℃、５ＭＰａで１分間プレスすることにより、封止膜を作製した。
【００５０】
上記で得られた封止膜について、以下の評価を行った。
【００５１】
＜ゲル化分率評価＞
上記で得られた封止膜を１５０℃、２０分で熱架橋し、熱架橋後のサンプルシートを１ｇ採取し、１００ｍｌのキシレンで８時間加熱還流を行い、不溶解部を６０℃、２０時間の真空乾燥を行った。真空乾燥後の重量（ｇ）を測定し、ゲル化分率を下記式により算出した。
（ゲル化分率）＝{（真空乾燥後の重量）／１}×１００
【００５２】
実施例２
実施例１において、Ａ１／Ａ２＝８０／２０とした以外は、実施例１と同様に封止膜を作製し、同様に評価した。
【００５３】
実施例３
実施例１において、Ａ１／Ａ２＝７０／３０とした以外は、実施例１と同様に封止膜を作製し、同様に評価した。
【００５４】
実施例４
実施例１において、ＥＶＡ樹脂（Ａ）として、エチレン−酢酸ビニル共重合体（Ａ２）の代わりにエチレン−酢酸ビニル共重合体（Ａ２’）[エチレン含有量６０モル％、ＭＦＲ３０ｇ／１０分（１５０℃、２１６０ｇ）を用いた以外は、実施例１と同様にして封止膜を作製し、同様に評価した。
【００５５】
実施例５
実施例４において、Ａ１／Ａ２’＝８０／２０とした以外は、実施例４と同様に封止膜を作製し、同様に評価した。
【００５６】
実施例６
実施例４において、Ａ１／Ａ２’＝７０／３０とした以外は、実施例４と同様に封止膜を作製し、同様に評価した。
【００５７】
比較例１  実施例１において、ＥＶＡ樹脂（Ａ）として、エチレン−酢酸ビニル共重合体（Ａ２’） [エチレン含有量２８モル％、ＭＦＲ１８ｇ／１０分（１９０℃、２１６０ｇ）]を用いた以外は、実施例１と同様にして封止膜を作製し、同様に評価した。
【００５８】
比較例２
比較例１において、ＥＶＡ樹脂（Ａ）として、エチレン−酢酸ビニル共重合体（Ａ４） [エチレン含有量４２モル％、ＭＦＲ７０ｇ／１０分（１９０℃、２１６０ｇ）]を用いた以外は、比較例１と同様に構造体を作製し、同様に評価した。
【００５９】
ゲル化分率の評価結果を表１に示す。
[表１]
0005868144.tif 000002
【００６０】
表１からわかるように、酢酸ビニル単位の含有量が異なる２種のエチレンー酢酸ビニル共重合体を併用しない比較例１〜２に対して、酢酸ビニル単位の含有量が異なる２種のエチレンー酢酸ビニル共重合体を併用した実施例１〜６の方が、ゲル化分率を高くすることができ、併用効果があることを確認することができる。
【産業上の利用可能性】
【００６１】
本発明の太陽電池用封止材は、酢酸ビニル単位の含有量が異なる２種のエチレンー酢酸ビニル系共重合体を併用することで、高いゲル化分率を達成することができることから、工業的に極めて有用である。